Procédé de préparation d’une composition de liant thermodurcissable, comprenant les étapes suivantes: - le mélange d’au moins une lignine, d’au moins un acide organique monocarboxylique ou sulfonique, et d’au moins un acide organique polycarboxylique non-polymérique, et - le chauffage dudit mélange à une température comprise entre 90°C et 170°C, de préférence entre 110°C et 150°C, pendant une durée comprise entre 5 secondes et 5 minutes, de préférence entre 15 secondes et 1 minute, de manière à former au moins une lignine ester soluble ou dispersable dans l’eau. Procédé selon la revendication 1, dans lequel le mélange d’au moins une lignine, d’au moins un acide organique monocarboxylique ou sulfonique, et d’au moins un acide organique polycarboxylique non-polymérique, contient moins de 5% d’eau en poids, de préférence moins de 1% d’eau en poids et plus préférentiellement le mélange est anhydre. Procédé selon la revendication 1, ou 2, dans lequel la lignine est choisie parmi les lignines alcalines, appelées également lignines Kraft, les lignosulfonates, les lignines organosolv, les lignines sodiques, les lignines provenant de procédé de bio-raffinage de matières premières lignocellulosiques ou un mélange de celles-ci. Procédé selon l’une quelconque des revendications précédentes, dans lequel l’acide organique polycarboxylique non-polymérique est choisi parmi les acides dicarboxyliques, notamment l’acide oxalique, l’acide malonique, l’acide succinique, l’acide glutarique, l’acide adipique, l’acide pimélique, l’acide subérique, l’acide azelaïque, l’acide sébacique, l’acide malique, l’acide tartrique, l’acide tartronique, l’acide aspartique, l’acide glutamique, l’acide fumarique, l’acide itaconique, l’acide maléique, l’acide traumatique, l’acide camphorique, l’acide phtalique, en particulier contenant au moins un atome de bore ou de chlore, l’acide tétrahydrophtalique, en particulier contenant au moins un atome de chlore, l’acide isophtalique, l’acide téréphtalique, l’acide mésaconique et l’acide citraconique, les acides tricarboxyliques, notamment l’acide citrique, l’acide tricarballylique, l’acide 1,2,4-butanetricarboxylique, l’acide aconitique, l’acide hémimellitique, l’acide triméllitique et l’acide trimésique, et les acides tétracarboxyliques, notamment l’acide 1,2,3,4-butanetétracarboxylique et l’acide pyroméllitique. Procédé selon l’une quelconque des revendications précédentes, dans lequel la ou les lignine(s) représente(nt) au moins 50% du poids total du ou des acide(s) organique(s) polycarboxylique(s) non-polymérique(s) et de ou des lignine(s), de préférence de 50% à 80% du poids total du ou des acide(s) organique(s) polycarboxylique(s) non-polymérique(s) et de ou des lignine(s). Procédé selon l’une quelconque des revendications précédentes, dans lequel l’acide organique monocarboxylique est choisi parmi le groupe constitué de l’acide formique, l’acide acétique, l’acide propionique, l’acide butyrique, l'acide isobutyrique, l’acide pentanoïque, l’acide isovalérianique, l'acide hexanoïque, l'acide heptanoïque, l’acide octanoïque, l'acide nonanoïque, l’acide décanoïque, l’acide undécanoïque, l’acide dodécanoïque, l'acide tridécanoïque, l’acide tétradécanoïque, l’acide pentadécanoïque, l’acide palmitique, l’acide heptadécanoïque, l’acide stéarique, acide nonadécanoïque, l’acide arachidique, l’acide béhénique, l’acide lignocérique, l’acide cérotique, l’acide myristoléique, l’acide palmitoléique, l’acide sapiénique, l’acide oléique, l’acide élaïdique, l’acide trans-vaccénique, l’acide linoléique, l’acide linolélaïdique, l’acide α-linolénique, l’acide γ-linolénique, l’acide dihomo-γ-linolénique, l’acide arachidonique, l’acide eicosapentaénoïque, l’acide clupanodonique, l’acide docosahexaénoïque, l’acide crépénynique, l’acide tuberculostéarique, l’acide phytanique, l’acide lactobacillique, l’acide malvalique, l’acide chaulmoogrique, l’acide gorlique, l’acide 11-cyclohexylundécanoïque, l’acide 13-phényltridécanoïque, les acides gras furaniques, l’acide pentacycloanammoxique et l’acide benzoïque. Composition de liant thermodurcissable susceptible d’être obtenue par le procédé selon l’une quelconque des revendications 1 à 6, ladite composition de liant contenant au moins une lignine ester soluble ou dispersable dans l’eau, d’au moins une lignine, d’au moins un acide organique polycarboxylique non-polymérique, et d’au moins un acide organique monocarboxylique ou sulfonique. Composition de liant thermodurcissable selon la revendication 7, caractérisée par le fait qu’elle présente un pH compris entre 2 et 6, de préférence entre 2,5 et 5, à 10% en poids en solution aqueuse. Composition de liant thermodurcissable selon la revendication 7 ou 8, caractérisée par le fait qu’elle présente une teneur en eau inférieure à 3% en poids, de préférence inférieure à 0,5% en poids. Composition de liant thermodurcissable selon l’une quelconque des revendications 7 à 9, dans laquelle la teneur en acide organique polycarboxylique non-polymérique résiduel libre représente au plus 45% en poids, par rapport au poids total sec de la composition de liant thermodurcissable et la teneur en acide organique monocarboxylique résiduel libre ou la teneur en acide organique sulfonique résiduel libre représente au plus 45% en poids, par rapport au poids total sec de la composition de liant thermodurcissable. Procédé de fabrication d’un produit d’isolation comprenant des fibres minérales ou des fibres organiques naturelles liées par un liant organique, ledit procédé comprenant les étapes suivantes: (a) la préparation d’une composition d’encollage par dilution d’une composition de liant thermodurcissable selon l’une quelconque des revendications 7 à 10 avec de l’eau jusqu’à une teneur en matières sèches comprise entre 1% et 20% en poids, de préférence entre 2 et 10% en poids, (b) l’application de la composition d’encollage sur lesdites fibres minérales ou lesdites fibres organiques naturelles, (c) la formation d’un assemblage desdites fibres minérales ou desdites fibres organiques naturelles encollées, et (d) le chauffage de l’assemblage desdites fibres minérales ou desdites fibres organiques naturelles jusqu’à durcissement de ladite composition d’encollage pour former le liant organique. Procédé selon la revendication 11, dans lequel les fibres minérales sont des fibres de verre ou des fibres de roche ou des fibres de laitier, ou des mélanges de celles-ci. Procédé selon la revendication 11, dans lequel les fibres organiques naturelles sont choisies parmi les fibres de bois, de chanvre, de lin, de sisal, de coton, de jute, de coco, de raphia, d’abaca, ou encore la paille de céréales ou la paille de riz. Procédé selon l’une quelconque des revendications 11 à 13, caractérisé par le fait que l’étape (d) comprend le chauffage dudit assemblage de fibres à une température comprise entre 90°C et 170°C pendant une durée comprise entre 1 et 10 minutes, de préférence dans une enceinte thermo-régulée ou une presse vapeur. Produit d’isolation susceptible d’être obtenu par un procédé selon l’une quelconque des revendications 10 à 14.